(57)【要約】【課題】パウダースケールおよび白色スケールの形成を抑制できる発電プラントの運用方法を提供することを目的とする。【解決手段】本開示の幾つかの実施形態に係る発電プラント１の運用方法では、給水ＦのｐＨを９．８以上とし、復水脱塩装置６をアンモニア型で運用し、復水脱塩装置６の出口におけるナトリウム濃度を１μｇ／Ｌ以下に管理する。復水脱塩装置６は、アニオン交換樹脂およびカチオン交換樹脂を備えた混床式脱塩部とすることが望ましい。【選択図】図１
2019128091.tif 000002
【特許請求の範囲】
【請求項１】
ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプを備えた発電プラントの運用方法であって、
前記給水のｐＨを９．８以上とし、
前記復水脱塩装置をアンモニア型で運用し、
前記復水脱塩装置の出口におけるナトリウム濃度を１μｇ／Ｌ以下に管理する発電プラントの運用方法。
【請求項２】
前記復水脱塩装置を、アニオン交換樹脂およびカチオン交換樹脂を備えた混床式脱塩部とし、
前記復水脱塩装置に充填された前記アニオン交換樹脂および前記カチオン交換樹脂を比重差により分離し、分離した前記カチオン交換樹脂を再生液にて処理し、
再生後、前記復水脱塩装置に戻す前記カチオン交換樹脂におけるナトリウム型カチオン交換樹脂の未再生率を０．０５％以下に管理する請求項１に記載の発電プラントの運用方法。
【請求項３】
前記復水脱塩装置として、前記混床式脱塩部の下流に、さらにカチオン交換樹脂部を設け、前記混床式脱塩部および前記カチオン交換樹脂部の順に復水を通す請求項２に記載の発電プラントの運用方法。
【請求項４】
前記復水脱塩装置として、カチオン交換樹脂部、鉄除去用フィルタ、アニオン交換樹脂部を復水の通水方向上流側から順に設け、該復水脱塩装置に復水を通す請求項１に記載の発電プラントの運用方法。
【請求項５】
ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプとを備え、
前記復水脱塩装置は、アニオン交換樹脂およびカチオン交換樹脂を備えた混床式脱塩部と、該混床式脱塩部の下流に設置されたカチオン交換樹脂部とを有し、
前記混床式脱塩部および前記カチオン交換樹脂部の順に復水が通水される火力発電プラント。
【請求項６】
ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプとを備え、
前記復水脱塩装置は、復水の通水方向上流側から順に設けられたカチオン交換樹脂部、鉄除去用フィルタ、およびアニオン交換樹脂部を有する火力発電プラント。
【発明の詳細な説明】
【技術分野】
【０００１】
本発明は発電プラント、特に貫流ボイラを備えた火力発電プラントの運用方法および火力発電プラントに関する。
【背景技術】
【０００２】
火力発電プラントの主系統（ボイラ・タービン系統）において、水（プラント水）は循環することで、ボイラで発生した熱エネルギを蒸気タービンでの回転エネルギへと変換する。すなわち、水は、復水→ボイラ給水（給水加熱器）→ボイラ伝熱管水（ボイラ）→高温高圧蒸気→タービン膨張（タービン）→復水（復水器）へと循環している。
【０００３】
火力発電プラントにおいて、ボイラ・タービン系統内での腐食発生、スケール生成・付着、タービンへのキャリーオーバーなどの障害を防止するために、プラント水処理が実施されている（特許文献１〜４参照）。
【０００４】
ボイラ給水は、酸素処理（ＯＴ：Oxygenated  Treatment）または揮発性物質処理（ＡＶＴ：All  Volatile  Treatment）等により処理される。
【０００５】
ＯＴには、中性水処理（ＮＷＴ：Neutral  Water  Treatment）および複合水処理（ＣＷＴ：Combined  Water  Treatment）がある。貫流ボイラを備えた火力発電プラントでは、ＣＷＴが適用されている。ＣＷＴでは、スケール付着やスケール成長速度を抑制するために、アンモニアを添加してボイラ給水のｐＨをアルカリ性（ｐＨ８．０〜９．０）にするとともに、微量の酸素（Ｏ２）を添加することで、伝熱管内面酸化膜の保護皮膜を形成する（特許文献１参照）。
【０００６】
ＡＶＴでは、系統構成材料の防食やスケール付着を抑制するため、アンモニア（ＮＨ３）を添加してボイラ給水のｐＨをアルカリ性（ｐＨ９．０〜９．６）にするとともに、ヒドラジン（Ｎ２Ｈ４）の添加などにより溶存酸素濃度を低減することで、伝熱管内面酸化膜の保護皮膜を形成する。
【０００７】
また、火力発電プラントでは、ＡＶＴまたはＯＴによるボイラ給水の水処理とともに、復水脱塩装置による復水の処理が行われる。
【０００８】
復水脱塩装置は、アニオン交換樹脂とカチオン交換樹脂とを備えた混床式が一般的である。図９を参照して、混床式の復水脱塩装置における不純物除去の原理を説明する。混床式の復水脱塩装置は、初期状態（または再生直後）において、ＯＨ型アニオン交換樹脂（Ｒ−ＯＨ）およびＨ型カチオン交換樹脂（Ｒ−Ｈ）が充填されている。「Ｒ」は樹脂を意味する。
【０００９】
混床式の復水脱塩装置に不純物（Ｎａ＋，Ｃｌ−）を含む水（入口水）を通すと、式（１）、式（２）に示す反応が生じ、ＯＨ型アニオン交換樹脂はＣｌ型アニオン交換樹脂（Ｒ−Ｃｌ）になり、Ｈ型カチオン交換樹脂はＮａ型カチオン交換樹脂（Ｒ−Ｎａ）となる。樹脂から離れたＯＨ−およびＨ＋は高純度水（Ｈ２Ｏ）となり、出口水として排出される。
【００１０】
Ｒ−Ｈ  ＋  Ｎａ＋  →  Ｒ−Ｎａ  ＋  Ｈ＋・・・（１）
Ｒ−ＯＨ  ＋  Ｃｌ−  →  Ｒ−Ｃｌ  ＋  ＯＨ−・・・（２）
【００１１】
上記のように、アニオン交換樹脂およびカチオン交換樹脂は、イオン交換により不純物イオン（Ｎａ＋，Ｃｌ−）を除去する。使用済のアニオン交換樹脂およびカチオン交換樹脂は、アニオン交換樹脂がカチオン交換樹脂よりも若干比重が小さいことから、比重差により分離され、それぞれ図１０，１１に示すように、ＮａＯＨおよび酸で再生処理される。
【００１２】
復水脱塩装置による復水の処理方法として、水素型運用およびアンモニア型運用が知られている。
【００１３】
水素型運用では、Ｈ型のカチオン交換樹脂を用い、イオン交換により不純物を除去する。Ｈ型のカチオン交換樹脂は、水素よりもイオン選択性の高いカチオン（例えばＮａ＋、ＮＨ４＋）を除去できる。水素型運用では、大部分のイオン交換樹脂がＨ型からＮａ型およびＮＨ４型等に置換された後、運用を停止してカチオン交換樹脂を再生処理する。
【００１４】
一方、アンモニア型運用では、ＮＨ４型のカチオン交換樹脂を用いる。アンモニア型運用といっても、通常、通水開始時は水素型運用される。復水には給水処理のために添加されたアンモニアが含まれており、このアンモニアによりカチオン交換樹脂はＨ型からＨＮ４型に移行する。アンモニア型運用では、Ｈ型のカチオン交換樹脂の大部分がＮＨ４型に置換された後も通水を続行する。近年の火力発電プラントでは、アンモニア型運用が多く採用されている。
【先行技術文献】
【特許文献】
【００１５】
【特許文献１】特開平７−７６７８６号公報
【特許文献２】特公昭６２−５６７７号公報
【特許文献３】特開２０００−２１８１１０号公報
【特許文献４】特開２０１５−１４７１８９号公報
【非特許文献】
【００１６】
【非特許文献１】鈴木孝ら、平成２６年度火力原子力発電大会論文集「酸素処理プラントへの復水脱塩装置アンモニア型運用の導入評価」、ｐ．６３−６９
【発明の概要】
【発明が解決しようとする課題】
【００１７】
近年、いくつかのＣＷＴ適用プラントにおいて、ボイラ火炉壁伝熱管の内面への酸化鉄（ヘマタイト）の付着が問題となり、その要因はボイラ火炉壁伝熱管への鉄持ち込み量の増加にあることが判明している。
【００１８】
ボイラへの給水中の鉄濃度が高くなると、鉄が酸化鉄（ヘマタイト）となり、伝熱管内面に付着する。また、復水脱塩装置のアニオン交換樹脂およびカチオン交換樹脂に鉄粒子が付着する場合があり、発電プラントの負荷が大きく変動すると、樹脂に付着した鉄粒子が剥がれ、ボイラ伝熱管に持ち込まれて、酸化鉄（ヘマタイト）となる。
【００１９】
ボイラの伝熱管内面に付着したヘマタイトは、熱伝導率の低い小粒径のポーラス状であることから、“パウダースケール”と称されている。パウダースケールは、伝熱性が低いためにボイラ給水による冷却が阻害されて、火炉壁伝熱管メタル温度上昇の要因となる。火炉壁伝熱管メタル温度が上昇すると、火炉壁伝熱管から給水や蒸気の漏洩トラブル等が生じるおそれがある。
【００２０】
ボイラ伝熱管内面へのパウダースケールの付着を低減するには、ボイラ給水の鉄濃度を下げボイラへの鉄持ち込み量を低減すればよい。鉄濃度を下げるには、アンモニアの添加量を増やし、ボイラ給水のｐＨを更に上げて鉄の溶解度を下げることに効果があると考えられる。
【００２１】
しかしながら、アンモニアの添加量を増やすと、それに由来してカチオン交換樹脂のＨＮ４型への移行が早くなる。水素型運用の場合、復水脱塩装置の再生頻度が高くなり、再生スケジュールを考慮した連続運用を組めなくなる。水素型運用では、アンモニアの添加量を若干増やしてｐＨを少し高く設定して運用することが限界となる。また、アンモニア添加量の増加により、アンモニア排水も増えるため、排水処理設備の負荷が増加する。そのような事情から、本発明者らは、ボイラ伝熱管内面へのパウダースケールの付着を低減するために給水中のｐＨを上げるには、復水脱塩装置のアンモニア型運用が必要となると考えている。
【００２２】
一方、本発明者らは、アンモニア型運用を行う火力発電プラントにて、タービンロータなどに白色スケールが付着している場合があることを発見している。本発明者らの分析によれば、白色スケールは、主成分として炭酸ナトリウム（Ｎａ２ＣＯ３←ＮａＯＨ＋ＣＯ２）、その他に炭酸水素ナトリウム（ＮａＨＣＯ３）、塩化ナトリウム（ＮａＣｌ）を含んでいた。
【００２３】
ナトリウム（Ｎａ）を含む白色スケールは、応力腐食割れ（ＳＣＣ：Stress  Corrosion  Cracking）の要因となるおそれがあり、微量のナトリウム（Ｎａ）が復水脱塩装置からリークを発生したことが一因と推察される。
【００２４】
図１２に、アンモニア型運用時の導電率およびＮａ濃度の変化履歴の一例を示す。混床式の復水脱塩装置におけるアンモニア型運用では、Ｈ型からＨＮ４型へ移行する際、給水のナトリウム濃度が一時的に高くなる。これは、鉄粒子が付着した使用済のアニオン交換樹脂およびカチオン交換樹脂は、それぞれをＮａＯＨおよび酸で再生処理される際に課題があるためである。すなわち、再生時にアニオン交換樹脂とカチオン交換樹脂とを比重差により分離する際に、アニオン交換樹脂とカチオン交換樹脂に鉄粒子が付着すると、比重差が小さくなり分離効率が低下する。アニオン交換樹脂側にカチオン交換樹脂が混入し、ＮａＯＨで再生処理された結果、カチオン交換樹脂にＮａが吸着されて、Ｎａ型カチオン交換樹脂が生成される。その後、復水脱塩装置で運用を再度継続すると、このＮａ型カチオン交換樹脂が、アンモニアなどの処理によりＮＨ４型に転換される際に、ナトリウムをリークすることによるものである。
【００２５】
JIS B 8223「ボイラの給水及びボイラ水の水質」によれば、従来のＡＶＴ適用プラントとＯＴ適用プラントのボイラ給水のｐＨの適用範囲は、８．５〜１０．０であり、ナトリウムに関する基準の記載はない。しかしながら、蒸気系にナトリウムが混入した場合に応力腐食割れなどの構成材料の腐食の原因となるため、ナトリウムの混入を極力防止することが重要であるとされながらも、蒸気中のナトリウム濃度とタービンの腐食との因果関係が明確でないことから管理値は設けていなく、経済的運転を達成しているユニットの実績を踏まえるとＮａ：１０μｇ／Ｌ以下に保つことが望ましいとされるにとどまっている。
【００２６】
また、ボイラ給水のｐＨの適用範囲と、復水脱塩装置出口でのナトリウム量に関する水質調査結果が非特許文献１にあり、ＡＶＴ適用プラントのボイラ給水のｐＨは９．５以下のもの、ＯＴ適用プラントのボイラ給水のｐＨは９．１のものに対して、カチオン交換樹脂中のナトリウム含有率が増加するとナトリウムリーク濃度が増加する関係あり、実機試験でのナトリウムリーク濃度は０．２〜０．３μｇ／Ｌであることから、ナトリウム濃度の管理基準値を２μｇ／Ｌとしている記載がある。
【００２７】
本発明は、このような事情に鑑みてなされたものであって、パウダースケールおよび白色スケールの形成の両方を抑制できる発電プラントの運用方法および火力発電プラントを提供することを目的とする。
【課題を解決するための手段】
【００２８】
上記課題を解決するために、本開示の発電プラントの運用方法および火力発電プラントでは以下の手段を採用する。
【００２９】
本開示の幾つかの実施形態は、ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプを備え、前記給水のｐＨを９．８以上とし、前記復水脱塩装置をアンモニア型で運用し、前記復水脱塩装置の出口におけるナトリウム濃度を１μｇ／Ｌ以下に管理する発電プラントの運用方法を提供する。
【００３０】
ｐＨを９．８以上とした給水とすることで、ボイラ給水中の鉄濃度１μｇ／Ｌを満足できる。ボイラ系統に持ち込まれる鉄は、構成材料から溶け出るものと、復水脱塩装置のアニオン交換樹脂に付着した鉄粒子が負荷上昇時に、はがれてボイラに持ち込まれるものとがある。鉄濃度を１μｇ／Ｌ以下とすることで、ボイラ火炉壁伝熱管内でのパウダースケールの形成を抑制でき、復水脱塩装置のアニオン交換樹脂への鉄粒子の付着量を低減できる。
【００３１】
復水脱塩装置のカチオン交換樹脂をアンモニア型運用とすることで、ｐＨ調整用に添加されたアンモニアは復水脱塩装置を通過し、水素型運用の場合よりも再生処理の回数を減らすことができる。例えば、水素型運用の通水日数が４〜７日間程度であるのに対し、アンモニア型では約１０倍程度の期間での使用が可能となる。これにより、再生スケジュールを考慮したボイラプラントの連続運用を行えるとともに、再生液の使用量および再生時に出る廃液の量を大幅に低減できる。
【００３２】
復水脱塩装置の出口におけるナトリウム濃度を１μｇ／Ｌ以下としているため、給水ｐＨを９．８以上としても、タービン内などでのナトリウムを含む白色スケールの形成を防止できる。
【００３３】
本開示の一実施形態では、前記復水脱塩装置を、アニオン交換樹脂およびカチオン交換樹脂を備えた混床式脱塩部とし、前記復水脱塩装置に充填されたアニオン交換樹脂およびカチオン交換樹脂を比重差により分離し、分離したカチオン交換樹脂を再生液にて処理し、再生後、前記復水脱塩装置に戻す前記カチオン交換樹脂におけるナトリウム（Ｎａ）型カチオン交換樹脂の未再生率を０．０５％以下に管理するのが望ましい。
【００３４】
Ｎａ型カチオン交換樹脂の未再生率が０．０５％以下であれば、給水ｐＨを９．８以上とした場合であっても、復水脱塩装置の出口におけるナトリウム濃度を１μｇ／Ｌ以下を満たすことができる。
【００３５】
本開示の一実施形態では、前記復水脱塩装置として、前記混床式脱塩部の下流に、さらにカチオン交換樹脂部を設け、前記混床式脱塩部および前記カチオン交換樹脂部の順に復水を通すことが望ましい。
【００３６】
混床式脱塩部のカチオン交換樹脂に付着した鉄粒子が剥がれたとしても、カチオン交換樹脂部で捕捉できる。これにより、ボイラ給水への鉄の持ち込みを低減でき、ボイラ火炉壁伝熱管内でのパウダースケールの形成を抑制できる。
【００３７】
また、アンモニアはこの復水脱塩装置を通過することができるので、復水のｐＨ濃度調整用に再度アンモニアを追加する工程を抑制できる。
【００３８】
本開示の一実施形態では、前記復水脱塩装置として、カチオン交換樹脂部、鉄除去用フィルタ、アニオン交換樹脂部を復水の通水方向上流側から順に設け、該復水脱塩装置に復水を通してもよい。
【００３９】
カチオン交換樹脂部とアニオン交換樹脂部とを独立した構成をすることで、使用済のアニオン交換樹脂およびカチオン交換樹脂は、それぞれをアルカリ（ＮａＯＨ）および酸（ＨＣＬまたはＨ２ＳＯ４）で再生処理されるため、アニオン交換樹脂とカチオン交換樹脂を比重差により分離して再生処理することが無い。このため、カチオン交換樹脂がアニオン交換樹脂に混入した場合に、再生処理でカチオン交換樹脂にＮａが吸着されて、アンモニアなどの処理時にＮａを漏出する恐れがなくなり、それによるナトリウムリークを防止できる。
【００４０】
カチオン交換樹脂部とアニオン交換樹脂部との間に設けた鉄除去用フィルタは、カチオン交換樹脂部から出た鉄粒子を捕捉し、アニオン交換樹脂部へと流入するのを防止できる。アニオン交換樹脂部は、鉄除去用フィルタを通過した鉄粒子およびＣｌを除去できる。その結果、アンモニアはこの復水脱塩装置を通過することができるので、復水のｐＨ濃度調整用に再度アンモニアを追加する工程を抑制できる。
【００４１】
本発明は、ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプとを備え、前記復水脱塩装置は、アニオン交換樹脂およびカチオン交換樹脂を備えた混床式脱塩部と、該混床式脱塩部の下流に設置されたカチオン交換樹脂部とを有し、前記混床式脱塩部および前記カチオン交換樹脂部の順に復水が通水される火力発電プラントと提供する。
【００４２】
本発明は、ボイラと、前記ボイラで発生した蒸気を回転エネルギに変換するタービンと、前記タービンから排出する蒸気を凝縮して復水にする復水器と、前記復水の不純物を処理して給水にする復水脱塩装置と、前記給水を前記ボイラに供給する給水ポンプとを備え、前記復水脱塩装置は、復水の通水方向上流側から順に設けられたカチオン交換樹脂部、鉄除去用フィルタ、およびアニオン交換樹脂部を有する火力発電プラントを提供する。
【発明の効果】
【００４３】
本開示の幾つかの実施形態は、ボイラ・給水系統の鉄濃度、および、復水脱塩装置出口でのナトリウム濃度を管理することで、パウダースケールおよび白色スケールの両方の形成を抑制できる。
【図面の簡単な説明】
【００４４】
【図１】火力発電プラントの模式図である。
【図２】ｐＨと鉄濃度との関係を示す図である。
【図３】水質改善前後のボイラ火炉壁伝熱管断面写真をトレースした図である。
【図４】逆洗前後の混床式脱塩部内の樹脂の状態を示す模式図である。
【図５】鉄粒子が付着した樹脂について説明する図である。
【図６】ｐＨによる未再生率とナトリウムリーク濃度との関係を示す図である。
【図７】第２実施形態に係る復水脱塩装置における不純物除去の模式図である。
【図８】第３実施形態に係る復水脱塩装置における不純物除去の模式図である。
【図９】混床式の復水脱塩装置における不純物除去の原理を説明する図である。
【図１０】カチオン交換樹脂の再生処理について説明する図である。
【図１１】アニオン交換樹脂の再生処理について説明する図である。
【図１２】アンモニア型運用時の導電率およびナトリウム濃度の変化履歴を示す図である。
【発明を実施するための形態】
【００４５】
本開示では、発電プラントのうち、火力発電プラントおよびその運用方法について説明する。図１は、本開示の幾つかの実施形態に係る運用方法が適用される火力発電プラントの模式図である。
【００４６】
火力発電プラント１は、貫流ボイラ（以下、ボイラ）２、タービン３、復水器４、復水ポンプ５、復水脱塩装置６、ブースタポンプ７、低圧給水加熱器８、脱気器９、給水ポンプ１０、高圧給水加熱器１１、薬液注入部１２およびナトリウム検出器１３を備えている。火力発電プラントの各構成は配管によって接続され、配管内を蒸気Ｓ、復水Ｃおよび給水Ｆ等の流体を流通させながら循環させるよう配置されている。
【００４７】
図１の火力発電プラントでは、ボイラ２で高温高圧の蒸気Ｓを発生させ、その蒸気Ｓがタービン３内で膨張してタービンロータを回転駆動させる。タービン３には図示しない発電機等が連結されており、発電機にタービン３の回転動力を供給することで発電する。タービン３から出た蒸気Ｓは、復水器４で冷却・凝縮され、復水Ｃとして回収される。復水Ｃは復水ポンプ５により復水脱塩装置６に送り出される。復水脱塩装置６は、少なくともカチオン交換樹脂を備えており、復水中の不純物は復水脱塩装置６を通過することで除去される。
【００４８】
復水から不純物が除去されてなった給水Ｆ１は、ブースタポンプ７により低圧給水加熱器８に送られる。ブースタポンプ７は、復水ポンプ５の吐出圧が所定の値よりも高い場合は省略しても良い。給水Ｆ１は、低圧給水加熱器８において温度が上昇させられて給水Ｆ２となった後、脱気器９でガスが除かれ給水Ｆ３となる。ガスが除去された給水Ｆ３は、給水ポンプ１０により高圧給水加熱器１１に送られ、更に温度上昇させられて給水Ｆ４となる。給水Ｆ４は、高圧給水加熱器１１から出た後、ボイラ２に供給される。
【００４９】
本開示の幾つかの実施形態に係る発電プラントの運用方法は、（ｉ）給水Ｆ１のｐＨを９．８以上とし、（ｉｉ）復水脱塩装置６のカチオン交換樹脂をアンモニア型で運用し、（ｉｉｉ）復水脱塩装置６の出口におけるナトリウム濃度を１μｇ／Ｌ以下に管理することを特徴とする。
【００５０】
（ｉ）給水ｐＨ
薬液注入部１２から給水にアンモニア（アンモニア溶液）を添加して、ｐＨ９．８（２５℃）以上となるよう調整する。給水のｐＨは、好ましくは１１．０以下とする。本開示の「ｐＨ」は、全て２５℃で計測した値である。
【００５１】
給水のｐＨは例えば、図示しないｐＨ調整部で維持することができる。ｐＨ調整部は、復水脱塩装置６出口に設けた図示しない電気伝導率計や、脱気器９入口やボイラ２入口に設けた図示しない電気伝導率計の値からｐＨの値を推定し、給水中に追加必要なアンモニア量を算出する。アンモニアは薬液注入部１２にある図示しないアンモニアタンクから送給ポンプを用いて、ブースタポンプ７の上流側で給水系統内へ所定濃度のアンモニア溶液を供給し給水系統水のｐＨを維持できる。
【００５２】
給水のｐＨを９．８以上とすることで、鉄の溶解度を下げて給水中の鉄濃度を1μｇ／Ｌ以下に抑えることができる。ボイラ給水への鉄の持ち込みを低減でき、ボイラ火炉壁伝熱管内でのパウダースケールの形成を抑制できる。また、給水のｐＨは、１１．０を超えて高くしていくと、ある値を境に鉄の溶解度が上昇するようになることから、給水中の鉄濃度を１μｇ/Ｌ以下に抑えるため、１１．０以下が好ましい。また、アンモニアを用いてｐＨ１１以上とするには、相当量のアンモニアが必要となり現実的ではない。
【００５３】
一例として表１に、火力発電プラントの実機において給水のｐＨを調整した際の、ボイラ入口での鉄量（ｇ／ｈｒ）を示す。
【００５４】
【表１】
2019128091.tif 000003
【００５５】
表１によれば、給水のｐＨを上げることで、鉄濃度が下がることが確認された。表１には記載していないが、復水ポンプ５出口、ブースタポンプ７出口、低圧給水加熱器８ドレン出口、脱気器９入口および出口、高圧給水加熱器１１ドレン出口等でも鉄濃度は下がった。
【００５６】
また、図２（出典：Y．Shoda  et  al，“Flow  Accelerated  Corrosion  Study  Using  Rotating  Disc  Specimen  and  The  Outline  of  Iron  Distribution  Evaluation  Code”，Proceeding  of  the  International  Conference  on  Water  Chemistry  of  Nuclear  Reactor  System，Jeju（2006））によれば、ｐＨを９．０から９．８まで上げると鉄濃度が１桁下がる。すなわち、ボイラ入口温度レベルである１５０℃〜２５０℃程度の給水においては、ｐＨを９．８まで上げることで、給水中の鉄の溶解度を大きく低減できることを示している。
【００５７】
また、別の火力発電プラントの実機において給水のｐＨを９．０から９．３に改善し、ボイラ入口の給水の鉄濃度を測定したところ、改善前（ｐＨ９．０）に３μｇ／Ｌであった鉄濃度は、改善後（ｐＨ９．３）に０．５μｇ／Ｌ以下となった。
【００５８】
図３に、当該火力発電プラント実機の水質改善前後のボイラ火炉壁伝熱管断面写真をトレースした図を示す。同図において、（Ａ）は改善前（ｐＨ９．０）、（Ｂ）は改善後（ｐＨ９．３）の断面である。図３によれば、ｐＨを上げることで、火炉壁伝熱管内へのパウダースケール（ヘマタイト）の付着量は低減されていた。
【００５９】
（ｉｉ）復水脱塩装置６のアンモニア型運用
給水のｐＨは、アンモニア濃度に依存する。例えば、２５℃にて、ｐＨ９．０の給水のアンモニア濃度は０．３ｍｇ／Ｌである。ｐＨ９．３の給水のアンモニア濃度は０．７ｍｇ／Ｌである。ｐＨ９．５の給水のアンモニア濃度は１．５ｍｇ／Ｌである。
【００６０】
給水のｐＨを上げると、アンモニア濃度も上昇する。アンモニア濃度が上がると、早期にカチオン交換樹脂がＨ型からＮＨ４型への転換が飽和するが、本開示では、復水脱塩装置６をアンモニア型運用とすることで、水素型運用よりも樹脂の再生頻度を低くできる。それにより、アンモニア排水量を低減し、排水処理設備（不図示）の負荷を下げられる。
【００６１】
（ｉｉｉ）復水脱塩装置６の出口におけるナトリウム濃度管理
復水脱塩装置６の出口において、ナトリウム検出器１３でナトリウム濃度を連続モニターする。ナトリウムイオンは、ガラス電極法等により検出することで連続モニターできる。通水時、復水脱塩装置６出口のナトリウム濃度は１μｇ／Ｌ以下とする。復水脱塩装置６出口のナトリウム濃度が１μｇ／Ｌを超えた場合、通水を停止し、アニオン交換樹脂およびカチオン交換樹脂の再生処理を行う。
【００６２】
〔第１実施形態〕
本実施形態では、復水脱塩装置６を、アニオン交換樹脂およびカチオン交換樹脂を備えた混床式脱塩部とする。混床式脱塩部に充填されているアニオン交換樹脂およびカチオン交換樹脂は、所定のタイミングで再生処理する。
【００６３】
「所定のタイミング」は、復水脱塩装置６の出口におけるナトリウム濃度が１μｇ／Ｌを超えた時点を含む。「所定のタイミング」は、規定量の復水が復水脱塩装置６に通水されたとき、復水脱塩装置６の圧力損失が規定値に達して規定値を超えた時点等を含んでもよい。また、復水脱塩装置６の出口に設けた図示しない電気伝導率計などが通常範囲でない異常な値を示すことが続いた時点を含んでもよい。
【００６４】
再生処理後、カチオン交換樹脂の未再生率（Ｒ−Ｎａ％）を確認し、復水脱塩装置６に戻すカチオン交換樹脂の未再生率を０．０５％以下に管理する。
【００６５】
以下で、再生処理および未再生率の確認について、詳細に説明する。
（再生処理）
再生処理では、まず、使用後のアニオン交換樹脂およびカチオン交換樹脂（不図示）をカチオン再生塔（不図示）へ移送する。水と空気による洗浄（スクラビング）実施後、逆洗し、比重差によりアニオン交換樹脂層とカチオン交換樹脂層とに分画する。
【００６６】
図４に、逆洗前後の混床式脱塩部内の樹脂の状態を示す模式図を示す。同図において、（Ａ）は通常運転時で逆洗前の状態、（Ｂ）は逆洗後の状態である。逆洗前、アニオン交換樹脂２１およびカチオン交換樹脂２２は、図４（Ａ）のように混在している。図４（Ｂ）で、紙面上下方向が鉛直上下方向になるように設置して、下側から水洗流を流通して逆洗を実施する。
【００６７】
アニオン交換樹脂２１およびカチオン交換樹脂２２の比重は、例えば、見かけ密度が０．８２−０．９２ｇ／ｍｌのカチオン交換樹脂２２と、例えば０．８−０．９ｇ／ｍｌのアニオン交換樹脂２１とを用いた混床式脱塩部であれば、水流で各樹脂粒が上流側へと流動化されることで、理論的には逆洗を行った後に、図４（Ｂ）のように比重差で重い方のカチオン交換樹脂層２４が鉛直下側に配置されて、アニオン交換樹脂層２３とカチオン交換樹脂層２４とに分画される。
【００６８】
アニオン交換樹脂２１とカチオン交換樹脂２２に鉄粒子２５が付着している場合、両者の比重差が小さくなり、分画効率が低下する。分画効率が低下すると、図５に示すように、鉄粒子２５が付着したアニオン交換樹脂２１がカチオン交換樹脂層に混入する。
【００６９】
その後の再生時にアニオン交換樹脂層にカチオン交換樹脂２２が混入した状態で、ＮａＯＨで再生処理された結果、カチオン交換樹脂２２にＮａが吸着されて、Ｎａ型カチオン交換樹脂が生成されて、アニオン交換樹脂層にＮａ型カチオン交換樹脂が混入する。そうなると、復水脱塩装置で運用を再度継続すると、このＮａ型カチオン交換樹脂が、アンモニアなどの処理によりＮＨ４型に転換される際に、ナトリウムをリークすることが危惧される。
【００７０】
本実施形態では、給水ｐＨを９．８以上として、給水中の鉄濃度を１μｇ／Ｌ以下にしている。これにより、アニオン交換樹脂２１とカチオン交換樹脂２２に付着する鉄粒子量を低減されるため、結果としてアニオン交換樹脂２１とカチオン交換樹脂２２との分画効率の低下を抑制できる。
【００７１】
分画後、アニオン交換樹脂２１をアニオン再生塔（不図示）に移送する。また、図４（Ｂ）に示したアニオン交換樹脂層２３とカチオン交換樹脂層２４とが接触する境界部分Ｍの樹脂（中間樹脂）は、別途、中間樹脂貯槽（不図示）へと移送する。移送する中間樹脂量は、樹脂メーカの推奨に従って設定すればよい。移送した中間樹脂は、１回後の再生処理サイクルで、逆洗前の混合樹脂に戻すことで、Ｎａ型カチオン交換樹脂の生成が抑制される。
【００７２】
アニオン再生塔では、分離したアニオン交換樹脂２１にアニオン再生液を通液し、イオン交換能を再生させる。その後、アニオン再生液を洗い流すため水洗する。アニオン再生液は、水酸化ナトリウム（ＮａＯＨ）である。
【００７３】
カチオン再生塔では、カチオン交換樹脂２２にカチオン再生液を通液し、イオン交換能を再生させる。その後、アニオン再生液を洗い流すため水洗する。カチオン再生液は、硫酸または塩酸である。カチオン再生液は、イオン交換能を再生させるだけでなく、カチオン交換樹脂に付着した鉄粒子２５（Ｆｅ２Ｏ３）を溶解・除去できる。このため、カチオン交換樹脂２２の再生率は高い。
【００７４】
（未再生率確認）
水洗したカチオン交換樹脂２２から一部をサンプリングして未再生率を測定する。測定は、カチオン交換樹脂を採取して酸溶液に添加し、電磁波を照射してカチオン交換樹脂を溶解し、カチオン交換樹脂を溶解した液中のイオン濃度を分析し、得られたイオン濃度を基に未再生率を算出する。「未再生率」は、再生処理されたイオン交換樹脂（アニオン交換樹脂２１およびカチオン交換樹脂２２）中のＮａ型カチオン交換樹脂（Ｒ−Ｎａ）含有率（モル分率）であり、式（３）で算出される。
未再生率（モル分率）＝Ｎａ型カチオン交換樹脂（Ｒ−Ｎａ）含有量／
（再生処理されたイオン交換樹脂量（カチオン交換樹脂）
・・・（３）
【００７５】
未再生率が０．０５％以下であった場合、カチオン再生塔に水洗後のアニオン交換樹脂を移送し、再生処理されたカチオン交換樹脂と混合し、混合樹脂とする。混合樹脂は水洗後、復水脱塩装置に戻す。
【００７６】
未再生率が０．０５％を超えた場合、カチオン交換樹脂およびアニオン交換樹脂は、復水脱塩装置（混床式脱塩部）６には戻さず、再び再生処理に供する。
【００７７】
未再生率が０．０５％を超えた場合の再生処理では、再生液の前に、除錆剤を含む洗浄液（２５℃）に浸漬し（漬け置き）で樹脂表面に付着した鉄粒子２５を除去するとよい。
これは、アニオン再生塔でのアニオン交換樹脂２１へのアニオン再生液は、水酸化ナトリウム（ＮａＯＨ）であり、アニオン交換樹脂２１に付着した鉄粒子２５（Ｆｅ２Ｏ３）を溶解・除去できないためである。このため、アニオン交換樹脂２１の比重が増加し、カチオン交換樹脂２２の比重との差が少なくなり、カチオン交換樹脂２２の分離効率が低下する。アニオン交換樹脂２１にカチオン交換樹脂２２が混入していることで、ＮａＯＨで再生処理時にカチオン交換樹脂２２にＮａが吸着されたＮａ型カチオン交換樹脂が生成されることで、未再生率が上昇している。
従い、再生処理では、再生液の前に、除錆剤を含む洗浄液（２５℃）に浸漬し（漬け置き）で樹脂表面に付着した鉄粒子２５（Ｆｅ２Ｏ３）を溶解・除去処理を実施する。
【００７８】
防錆剤は、キレート剤、還元剤、またはキレート剤と還元剤の混合剤である。キレート剤は、例えばＥＤＴＡ、ＢＡＰＴＡ、ＤＯＴＡ、ＥＤＤＳ、ＩＮＮ、ＮＴＡ、ＤＴＰＡ、ＨＥＤＴＡ、ＴＴＨＡ、ＰＤＴＡ、ＤＰＴＡ-ＯＨ、ＨＩＤＡ、ＤＨＥＧ、ＧＥＤＴＡ、ＣＭＧＡ、ＥＤＤＳなどのアミノカルボン酸やこれらの塩などのアミノカルボン酸系キレート剤、クエン酸、グルコン酸、ヒドロキシ酢酸などのオキシカルボン酸やこれらの塩などのオキシカルボン酸系キレート剤、ＡＴＭＰ、ＨＥＤＰ、ＮＴＭＰ、ＰＢＴＣ、ＥＤＴＭＰ等の有機リン酸やこれらの塩などの有機リン系キレート剤である。還元剤は、例えば、Ｆｅ２＋、Ｓｎ２＋などの各種金属イオン、亜硫酸ナトリウムなどの亜硫酸塩、シュウ酸、蟻酸、アスコルビン酸、ピロガロールなどの有機化合物、ヒドラジン、水素などである。防錆剤を含む洗浄液は、ｐＨが４〜８であり、好ましくはｐＨが５〜７である。キレート剤と還元剤の混合剤の場合、キレート剤が３〜５重量％、還元剤が１．５〜２．５重量％の間で適宜条件を選定するとよい。
【００７９】
防錆剤には腐食抑制剤が添加されていても良い。洗浄液は、所望の洗浄力及び洗浄時間が得られるように、キレート剤、還元剤及び腐食抑制剤の濃度が適切に調整されている。洗浄液は、発泡を防止するための消泡剤を含んでいても良いし、含まなくても良い。本実施形態では公知の消泡剤を使用することができる。
【００８０】
ここで、未再生率と、復水脱塩装置６出口でのナトリウムリーク量との関係について説明する。図６に、ｐＨの違いによる未再生率（Ｒ−Ｎａ％）とナトリウムリーク濃度との関係を示す。同図において、横軸が未再生率（樹脂中のナトリウム含有率）、縦軸がナトリウムリーク量（μｇ／ｋｇ）である。図６によれば、同じ未再生率であれば、ｐＨが高いほどナトリウムリーク量は増加した。
【００８１】
復水脱塩装置６出口でのナトリウムリーク量（μｇ／ｋｇ）は、未再生率（［ＲＮａ］％）とｐＨを指定することで、以下の式から算出したナトリウム濃度（［Ｎａ］ｍｏｌ／Ｌ）から換算できる。
【００８２】
Ｋ［Ｎａ／ＮＨ４］＝（［ＲＮａ］／［ＲＮＨ４］）×（［ＮＨ４］／［Ｎａ］）
・・・（４）
［ＲＮａ］＝１−［ＲＮＨ４］・・・（５）
（４）式、（５）式より
［Ｎａ］＝（１／［ＲＮＨ４］−１）×（［ＮＨ４］／Ｋ［Ｎａ／ＮＨ４］）
・・・（６）
Ｋは選択係数であり、ｐＨを指定することで算定される。選択係数は樹脂の架橋剤含有量を前提とする。
【００８３】
上記式（６）によれば、例えばｐＨ９．６においては、Ｒ−Ｎａ％０．０８％でナトリウムリーク量は１μｇ／Ｌを超える。
【００８４】
上記式（６）によれば、例えばｐＨ９．８においては、未再生率（Ｒ−Ｎａ％）が０．０６％であるとナトリウムリーク量が１．２μｇ／Ｌ、未再生率が０．０５％であるとナトリウムリーク量が１．０μｇ／Ｌとなる。
【００８５】
本実施形態では、未再生率（Ｒ−Ｎａ％）を式（３）で算出して、０．０５％以下に管理することで、アンモニア型運用した場合の復水脱塩装置６出口におけるナトリウム濃度を１μｇ／Ｌ以下にできる。
【００８６】
発明者らにより、タービンロータなどに白色スケールの付着を確認してＳＣＣの発生が危惧された火力発電プラントにおいて、復水脱塩装置出口のナトリウム濃度を測定したところ、定常のナトリウム濃度が約２μｇ／Ｌであった。また、当該火力発電プラントで復水脱塩装置６出口のナトリウム濃度を１μｇ／Ｌ以下に管理したところ、白色スケールの付着は無くなり、ＳＣＣの発生の心配を解消できた。
【００８７】
本実施形態では、給水ｐＨを９．８以上として、給水中の鉄濃度を１μｇ／Ｌ以下にしていることで、ボイラ伝熱管内面へのパウダースケールの付着を抑制する。また、鉄濃度を１μｇ／Ｌ以下にしていることで、復水脱塩装置６のアニオン交換樹脂２１とカチオン交換樹脂２２との分画効率の低下を抑制して再生処理後の性能回復を維持する。このときの再生処理の回復状況は、未再生率を算出して０．０５％以下に管理することで、復水脱塩装置６出口のナトリウム濃度を１μｇ／Ｌ以下に管理することができ、白色スケールの形成を抑制できる。
【００８８】
給水ｐＨを９．８以上として、給水中の鉄濃度を低減してボイラ伝熱管内面へのパウダースケールの付着を抑制する。このとき図６に示したように、ｐＨが９．８以上へと高くなると、復水脱塩装置６出口のナトリウムリーク濃度が増加し易くなる。このため、未再生率を０．０５％以下に管理をすることで、復水脱塩装置６出口のナトリウム濃度を１μｇ／Ｌ以下とし、白色スケールの形成を抑制することができる。すなわち、パウダースケールの付着の抑制と、白色スケールの形成の抑制を一緒に行うことで、火力発電プラント１の運用に極めて重要な管理を同時に行うことができるので、さらに好ましい。
【００８９】
〔第２実施形態〕
本実施形態では、復水脱塩装置として、混床式脱塩部の下流に、カチオン交換樹脂部を設けている点が、第１実施形態と相違する。
【００９０】
図７は、本実施形態に係る復水脱塩装置２６での不純物除去の模式図である。本実施形態では、復水を混床式脱塩部２７、カチオン交換樹脂部２８の順に通水する。混床式脱塩部２７では、ＮａおよびＣｌの大部分と、Ｆｅの一部が除去される。混床式脱塩部２７を通過したＦｅの大部分は、カチオン交換樹脂部２８で除去できる。アンモニアは、混床式脱塩部２７を通過し、カチオン交換樹脂部２８で除去される。
【００９１】
混床式脱塩部２７に充填されたアニオン交換樹脂（不図示）およびカチオン交換樹脂（不図示）は、第１実施形態と同様に再生処理する。カチオン交換樹脂部２８は、カートリッジなどで交換式のカチオン交換樹脂を交換してもよいし、再生処理して再利用してもよい。カチオン交換樹脂部２８を、交換式とする場合は、火力発電プラント１の運転計画に基づいて、例えば数か月毎に定期的に交換するようにしてもよい。
【００９２】
カチオン交換樹脂部２８は、カチオン交換樹脂のみが充填されている。そのため、再生処理の際に、Ｎａ型カチオン交換樹脂がアニオン交換樹脂に混入する心配はない。アニオン交換樹脂２１に混入したカチオン交換樹脂２２が無いので、アニオン交換樹脂２１をＮａＯＨで再生処理された結果、Ｎａ型カチオン交換樹脂が生成されないので、ＮＨ４型に転換される際に、ナトリウムをリークすることない。また、カチオン交換樹脂の再生液は、鉄（鉄粒子２５）を溶解・除去できるため、カチオン交換樹脂の比重が変わることがなく、アニオン交換樹脂２１にカチオン交換樹脂２２が混合することがなく、アニオン交換樹脂２１をＮａＯＨで再生処理された結果、Ｎａ型カチオン交換樹脂が生成されないので、ＮＨ４型に転換される際に、ナトリウムをリークすることない。すなわち、再生処理後に鉄およびナトリウムのリーク要因とはなりえない。
【００９３】
カチオン交換樹脂部２８は、混床式脱塩部２７で除去しきれなかった一部のＮａおよびＣｌを除去できる。また、負荷変動により混床式脱塩部のイオン交換樹脂に付着していた鉄粒子２５がはがれたとしても、カチオン交換樹脂部２８で捕捉できる。これにより、ボイラ給水への鉄の流入を防止でき、ボイラ火炉壁伝熱管内でのパウダースケールの形成を抑制できる。
【００９４】
また、復水脱塩装置２６の再生処理後の性能回復を容易に維持するので、復水脱塩装置２６出口のナトリウム濃度を管理することができ、白色スケールの形成を抑制できる。
なお、アンモニアはこの復水脱塩装置２６を通過することができるので、ボイラ給水のｐＨ濃度調整用に再度アンモニアを追加する工程を抑制できる。
【００９５】
〔第３実施形態〕
本実施形態において、復水脱塩装置として、カチオン交換樹脂部、鉄除去用フィルタ、およびアニオン交換樹脂部を、復水の通水方向上流から順に設置する。
【００９６】
図８は、本実施形態に係る復水脱塩装置３６での不純物除去の模式図である。本実施形態では、復水をカチオン交換樹脂部３７、鉄除去用フィルタ３８、アニオン交換樹脂部３９の順に通水する。カチオン交換樹脂部３７では、Ｎａの大部分と、Ｆｅの一部が除去される。カチオン交換樹脂部３７を通過したＦｅの大部分は、鉄除去用フィルタで除去される。鉄除去用フィルタ３８を通過した鉄およびＣｌの大部分は、アニオン交換樹脂部３９で除去される。アンモニアは、カチオン交換樹脂部３７、鉄除去用フィルタ３８、およびアニオン交換樹脂部３９を通過するため、復水脱塩装置３６の出口からはアンモニアを含む給水が排出される。また、アンモニアはこの復水脱塩装置３６を通過することができるので、復水のｐＨ濃度調整用に再度アンモニアを薬液注入部１２でアンモニアタンクから送給ポンプを用いて、ブースタポンプ７の上流側で給水系統内へ所定濃度のアンモニア溶液を供給し給水系統水のｐＨを調整することを抑制できる。
【００９７】
鉄除去用フィルタ３８は、ポリプロピレン系プリーツ型エレメント等の交換式フィルタとするとよい。鉄除去用フィルタ３８を、交換式とする場合は、火力発電プラント１の運転計画に基づいて、例えば数か月毎に定期的に交換するようにしてもよいし、鉄除去用フィルタ３８の圧力損失が規定値に達して規定値を超えた時点等のタイミングに交換するようにしてもよいし、アニオン交換樹脂または／およびカチオン交換樹脂の再生処理を行うタイミングに交換するようにしてもよい。
【００９８】
本実施形態では、カチオン交換樹脂部３７とアニオン交換樹脂部３９とが独立した構成とされることで、使用済のカチオン交換樹脂部３７およびアニオン交換樹脂部３９は、それぞれをＮａＯＨおよび酸で再生処理されるため、アニオン交換樹脂とカチオン交換樹脂を比重差により分離して再生処理することが無い。このため、アニオン交換樹脂にカチオン交換樹脂が混入することがなく、カチオン交換樹脂がアニオン交換樹脂に混入した場合に、再生処理でカチオン交換樹脂にＮａが吸着されて、アンモニアなどの処理時にナトリウムを漏出する心配はない。
【００９９】
鉄除去用フィルタ３８で捕捉された鉄粒子は、ボイラ・給水系統の負荷変動により捕捉した鉄がはがれ、アニオン交換樹脂部３９へと流れることはない。これにより、アニオン交換樹脂部３９に流入する鉄量を低減できる。このため、アニオン交換樹脂部３９を再生する場合はアニオン再生液である水酸化ナトリウム（ＮａＯＨ）では、アニオン交換樹脂に付着した鉄粒子（Ｆｅ２Ｏ３）を溶解・除去できないが、アニオン交換樹脂部３９に流入する鉄量を低減されるので、再生までの期間を長くすることが出来る。さらに、アニオン交換樹脂部３９へ流入するＣｌの大部分は長期間にわたり再生しなくても処理を継続できるので、再生までの期間をさらに長くすることができる。
【０１００】
また、ボイラ給水への鉄の流入を防止でき、ボイラ火炉壁伝熱管内でのパウダースケールの形成を抑制できる。
【０１０１】
復水脱塩装置３６の再生処理後の性能回復を容易に維持するので、復水脱塩装置３６出口のナトリウム濃度を管理することができ、白色スケールの形成を抑制できる。
【０１０２】
なお、アニオン交換樹脂部３９は、鉄除去用フィルタ３８を通過した鉄粒子およびＣｌを除去できる。その結果、アンモニアはこの復水脱塩装置３６を通過することができるので、復水のｐＨ濃度調整用に再度アンモニアを追加する工程を抑制できる。
【０１０３】
アニオン交換樹脂部は、交換式のアニオン交換樹脂を交換してもよいし、再生処理して再利用してもよい。新品のアニオン交換樹脂であれば、Ｎａ型のカチオン交換樹脂の混入はないため、これに起因したナトリウムリークも生じない。
【符号の説明】
【０１０４】
１  火力発電プラント（発電プラント）
２  貫流ボイラ（ボイラ）
３  タービン
４  復水器
５  復水ポンプ
６，２６，３６  復水脱塩装置
７  ブースタポンプ
８  低圧給水加熱器
９  脱気器
１０  給水ポンプ
１１  高圧給水加熱器
１２  薬液注入部
２１  アニオン交換樹脂
２２  カチオン交換樹脂
２３  アニオン交換樹脂層
２４  カチオン交換樹脂層
２５  鉄粒子
２７  混床式脱塩部
２８，３７  カチオン交換樹脂部
３８  鉄除去用フィルタ
３９  アニオン交換樹脂部
【図１】
2019128091.tif 000004
【図２】
2019128091.tif 000005
【図３】
2019128091.tif 000006
【図４】
2019128091.tif 000007
【図５】
2019128091.tif 000008
【図６】
2019128091.tif 000009
【図７】
2019128091.tif 000010
【図８】
2019128091.tif 000011
【図９】
2019128091.tif 000012
【図１０】
2019128091.tif 000013
【図１１】
2019128091.tif 000014
【図１２】
2019128091.tif 000015